(57)【要約】【課題】  本発明は、気孔剤の配置やその形状を改良することによって、同じ気孔率であっても優れた透過性を発揮することができ、もって、砥石内部を被加工物に対する冷却材あるいは潤滑剤の流路として、被加工物の焼けや損傷を防止することが可能な砥石を提供することを目的とする。【解決手段】  長軸方向と短軸方向を形成してなる気孔剤が焼結された気孔２と、砥粒３と、結合剤４とから構成される円盤状の砥石１であって、前記気孔剤はその長軸方向と前記円盤状の砥石１の回転法線方向が一致するように配置されて焼結される。【選択図】  図１
2005288637.tif 000002
【特許請求の範囲】
【請求項１】
長軸方向と短軸方向を形成してなる気孔剤が焼結された気孔と、砥粒と、結合剤とから構成される円盤状の砥石であって、前記気孔剤はその長軸方向と前記円盤状の砥石の回転法線方向が一致するように配置されて焼結されることを特徴とする砥石。
【請求項２】
母体部とこの母体部に設けられる突起部を備えた気孔剤が焼結されて形成された気孔と、砥粒と、結合剤とから構成されることを特徴とする砥石。
【請求項３】
前記突起部の端部は平面を形成することを特徴とする請求項２記載の砥石。
【請求項４】
円盤状に形成される砥石であって、前記母体部は長軸方向と短軸方向を形成してなり、その長軸方向と回転法線方向が一致するように配設された前記気孔剤を焼結して形成された気孔を有することを特徴とする請求項２又は請求項３に記載の砥石。
【請求項５】
母体部とこの母体部に設けられる突起部を備えた気孔剤の種類と量を選択する工程と、前記気孔剤と砥粒と結合剤を混合させて砥石材料を作製する工程と、この砥石材料を焼結する工程とを有することを特徴とする砥石の製造方法。
【発明の詳細な説明】
【技術分野】
【０００１】
本発明は、研削や切削作業に使用される砥石に係り、特に冷却能力に優れた効果を発揮する砥石とその製造方法に関する。
【背景技術】
【０００２】
一般に、金属製品などにおいては加工の際に切削が行われたり、加工や組立途中において砥石を用いた研削による表面仕上げがなされることが多い。このような研削や切削に用いられる砥石は通常回転装置に設置されており、高速で砥石を回転させて被加工物表面を研削、切削している。
しかしながら、高速で回転する砥石は発熱するため被加工面が焼け、いわゆる研削焼けを起こしたり、さらには割れなどの損傷を起こすことも多い。従って、従来から油剤や専用の水溶液などの潤滑材や冷却溶媒を用いて潤滑効果や冷却効果を向上させながらこれらの加工を実施している。
【０００３】
例えば、本願の出願人による出願に係る特許文献１には、「研削砥石とその製造方法」として、砥粒と空孔と結合剤とを含有する砥塊を形成するとともに、この砥塊の周囲に空孔あるいは隙間を形成しながら複数の砥塊を結合させたことを特徴とする研削砥石が開示されている。この研削砥石によれば、砥塊間に空孔あるいは隙間を形成させることによって、乾式研削方法では、砥塊内に含まれる砥粒と被加工物の研削面との間に発生する熱を低減し、目詰まりを防止したり、あるいは雰囲気ガスや冷却ガスを供給するための流路として作用可能であるし、湿式研削方法でも、流路として加工点に潤滑材や冷却溶媒を供給可能である。
従って、十分な冷却効果を発揮して、被加工面が焼けたり損傷を起こすことがない。
【０００４】
このように砥石の内部に気体あるいは液体の冷却材の流路を確保して砥石の冷却能力を向上させるものとして、他にも例えば、特許文献２に「高透過性砥石の製造方法」として、５５〜８０体積％の相互接続気孔と、研削に効果的な量の砥粒及び結合剤とを含む研磨物品の製造方法であって、ビトリファイド結合剤と長さ対横断面幅のアスペクト比が少なくとも５：１の細長い砥粒とを含む混合物を配合して研磨混合物を作成し、焼成温度として６００〜１、３００℃を採用するなどして実施される製造方法が開示されている。
特許文献２によれば、気孔、特に相互接続した気孔は重要な役割を果すとしている一方、研削性能は研磨工具の体積分率での気孔率に基づいては予想できないということを示している。気孔率の代わりに流体に対する透過度によって測定される砥石の構造的な開放性（すなわち気孔の相互接続）は、研磨工具の性能を決定するとしている。すなわち気孔率に代えて透過度が重要であるとして、高透過性砥石の製造方法を提供している。この特許文献２に開示された発明では、高透過性砥石の製造方法として、気孔誘発剤を使用しないかあるいはクルミの殻を気孔誘発剤として用いているかのいずれかで実施している。
【０００５】
【特許文献１】特開２００３−２２０５６１号公報
【特許文献２】特表２０００−５０５００４号公報
【発明の開示】
【発明が解決しようとする課題】
【０００６】
しかしながら、特許文献１に開示された研削砥石においては、本文献の図１に開示されるとおり、砥塊を形成させてそれを結合させることによって、砥塊間の空間を利用して冷却能力を向上させるものである。特許文献１の図１を参照すれば理解が容易であるが、その空間（砥塊間空孔５）は等方的であり、砥塊間の空間をそのまま利用するものであって、必ずしも空間を効率的に利用するものではなかった。従って、一定の気孔率に対してその透過率を向上させることが困難であるという課題があった。
なお、この気孔率とは砥石全体の容積に対する気孔の割合をいうものであり、透過率は物体中を流れる流体の通過し易さをいい、単位は平方メートルなど面積と同じ次元を有する。
【０００７】
また、特許文献２に開示された高透過性砥石の場合には、研磨特性の重要な要素として透過性を指摘しているものの、アスペクト比が５：１以上などの規定は砥粒に設けられるものであり、気孔誘発剤については使用されないかあるいはクルミの殻を使用するなど、気孔を用いることに関する格別の工夫や、気孔を用いることを前提に気孔間の結合状態を向上させるような改良などはみられない。よって、気孔を潤滑剤や冷却材の流路として積極的に効率よく活用するということが困難であるという課題があった。
【０００８】
本発明は、上記従来技術の課題を解決すべくなされたものであり、気孔剤の配置やその形状を改良することによって、同じ気孔率であっても優れた透過性を発揮することができ、もって、砥石内部を被加工物に対する冷却材あるいは潤滑剤の流路として、被加工物の焼けや損傷を防止することが可能な砥石を提供することを目的とする。
【課題を解決するための手段】
【０００９】
本発明の請求項１に記載された砥石においては、長軸方向と短軸方向を形成してなる気孔剤が焼結された気孔と、砥粒と、結合剤とから構成される円盤状の砥石であって、気孔剤はその長軸方向と円盤状の砥石の回転法線方向が一致するように配置されて焼結されるものである。
【００１０】
また、本発明の請求項２に記載された砥石においては、母体部とこの母体部に設けられる突起部を備えた気孔剤が焼結されて形成された気孔と、砥粒と、結合剤とから構成されるものである。
【００１１】
請求項３に記載された砥石においては、請求項２に記載された発明において、突起部の端部は平面を形成するものである。
【００１２】
請求項４に記載された砥石においては、請求項１又は請求項２に記載された発明において、円盤状に形成される砥石であって、母体部は長軸方向と短軸方向を形成してなり、その長軸方向と回転法線方向が一致するように配設された気孔剤を焼結して形成された気孔を有するものである。
【００１３】
請求項５に記載された砥石の製造方法においては、母体部とこの母体部に設けられる突起部を備えた気孔剤の種類と量を選択する工程と、気孔剤と砥粒と結合剤を混合させて砥石材料を作製する工程と、この砥石材料を焼結する工程とを有するものである。
【発明の効果】
【００１４】
本発明の請求項１に記載された砥石は、円盤状の砥石の回転法線方向、すなわち半径方向と気孔剤の長軸方向が一致するように配設されて焼結されるため、焼結によって形成される気孔は、砥石の回転法線方向に長く形成されることになる。従って、砥石内部から冷却材や潤滑剤を供給する際には、円盤状の砥石中央部から周辺部に向かって冷却材や潤滑剤の浸透が促進され、同じ気孔率であってもその気孔の長軸方向が回転法線方向に一致していない場合に比較すると、より高い冷却能力や潤滑能力を発揮することができる。
【００１５】
また、請求項２に記載された砥石は、気孔剤の母体部に突起部を設けることによって、突起部同士で連結させることによってより気孔剤同士の連結を促進することが可能であり、気孔剤同士の連結による気孔の連続化を図り、これによって、砥石の冷却能力や潤滑能力を向上させることができる。
【００１６】
請求項３に記載の砥石においては、突起部の端部を平面とすることで突起部同士の連結を面で行い、接触面積を大きくすることによって、気孔剤の連続化の効果を大きくすることが可能である。
【００１７】
請求項４に記載の砥石においては、突起部を有する気孔剤について、請求項１と同様に円盤状の砥石の回転法線方向に長軸方向を一致させて冷却材や潤滑剤の浸透を促進させる効果と突起部による気孔剤の連結促進の効果を相乗的に発揮するものである。
【００１８】
請求項５に記載された砥石の製造方法では、突起部を備えた気孔剤を砥粒と結合剤に混合させて、気孔剤の連結を促進させて、もって一定の気孔率でより高い透過度を有する砥石を製造することが可能である。
【発明を実施するための最良の形態】
【００１９】
以下、本発明に係る砥石とその製造方法を実施するための最良の形態について図１乃至図７を参照しながら説明する。
図１（ａ）は本実施の形態に係る砥石の平面とその一部を拡大して示す概念図であり、（ｂ）は図１（ａ）中符号Ａで示す方向からの矢視図である。図１（ａ）、（ｂ）において、砥石１は、気孔２と砥粒３と結合剤４から構成されている。この砥石１に含まれる気孔２は、砥石１の製造方法について後述するが、気孔剤が焼結時に蒸発した後の空隙である。本図においては識別が容易なように黒く着色しているが、実際は空隙を形成しているため、空気が封じられている状態である。
本実施の形態に係る砥石では、気孔剤の長軸方向を砥石１の回転法線方向、すなわち、半径方向に一致させている。この「長軸方向」とは、言い換えれば「長手方向」という意味であり、球のように立体物の中心から放射状に等方な形態ではなく、寸法として長い部分と短い部分が存在するような立体物における長い部分の長さを意味するものである。
【００２０】
このように気孔剤の長軸方向を砥石１の回転法線方向と一致させることによって砥石１の中央側から供給される冷却材や潤滑剤にとっては、流れ方向と一致した流路となりうるため、これらが効率的に加工点に供給され、よって透過率を向上させることができる。
また、このような性質を利用すれば、長軸方向を回転法線方向との間で角度を変えることによって、同じ気孔率を備えている砥石であっても、その透過率を変化させることができる、すなわち配勾制御を行うことができる。
【００２１】
さらに、複数の気孔２が連結することになれば、気孔２は連通部を形成するため、より透過率は向上する。この気孔２の連結による連通部の形成について、図２を参照しながら説明する。
図２（ａ）、（ｂ）はそれぞれ気孔の形状が直方体状と球体状の場合において、気孔が連結して連通部を形成した状態を示す概念図である。
図２（ａ）においては気孔２ａ、２ａが、図２（ｂ）においては気孔２ｂ、２ｂが連結することによって、それぞれ気孔連通部が形成されている。図中に一点鎖線で示される流れ方向に対する気孔連通部径Ｌが長いほど流れ方向に大きな断面積を備える流路が形成されることになるため、透過率の向上には望ましい。
従って、同一の気孔率において透過率を向上させるためには、この気孔連通部を多数形成させると同時に、先の気孔連通部径Ｌを長くとることが重要である。
【００２２】
そこで、本実施の形態に係る砥石においては、図３に示すように気孔剤の母体部に突起部を設けたものを砥粒と結合剤とともに焼結して砥石を製造した。図３（ａ）〜（ｃ）は、その砥石に用いられる気孔剤の形状を模式化して示す概念図である。
図３（ａ）に示される気孔剤５ａは、球状あるいは断面円形の円柱の母体部６ａに突起部７ａを備えるものである。図では突起部７ａは４箇所に設けられているが、この数は特に４個に限定するものではなく、本図における正面と背面の２箇所を加えて６箇所設けるようにしてもよい。
突起部７ａの形状としては特に限定するものではないが、断面が円形である円筒状であったり、断面が矩形の直方体状であっても、多角形の角柱状であってもよい。
【００２３】
図３（ｂ）に示される気孔剤５ｂは、断面が楕円状の母体部６ｂを備える気孔剤であり、図３（ａ）に示される気孔剤５ａと同様に突起部７ｂ、７ｄを設けている。本例では、図３（ａ）に示されるようにその母体部が球形でないため、長軸方向と短軸方向を有している。その長軸方向の長さをＤＬとし、短軸方向の長さをＤＳとすると、この長軸方向の長さが透過率の向上には大きく作用する。また、同じく長軸方向に設けられる突起部７ｄの方が、短軸方向に設けられる突起部７ｂよりも透過率には大きく寄与することになる。従って、同じ母体部６ｂの容積を備えていても、ＤＬの長さが長い方が、また、突起部７ｄの面積が大きい方が透過率は優れた効果を発揮する。
【００２４】
さらに、図３（ｃ）に示されるのは、断面が多角形の母体部６ｃを有する気孔剤５ｃである。気孔剤としては、その断面形状は特に限定するものではなく、どのような形状であっても構わない。
また、図３（ｃ）では突起部７ｃが２箇所にしか設けられていないが、図３（ａ）、（ｂ）と同様にこの突起部７ｃの個数やその断面形状は何ら限定するものではない。但し、これらの突起部が他の突起部と連結することによって、連通部を形成し、冷却材や潤滑剤の流路を大きく取り、透過率の向上が促進されるためには、端部は尖状となっていることは望ましくなく、平面であって、平面同士が面接触可能な状態であることが望ましい。
【００２５】
この気孔剤の接触によって、連通部がどの程度形成されるかについて説明するために図４を参照する。図４（ａ）は突起部を有しない気孔剤が接触する状態を示す概念図であり、図４（ｂ）は、その気孔剤が接触した場合に形成される連通部の断面形状を示す概念図であり、図４（ｃ）は突起部を備えた気孔剤が接触する状態を示す概念図であり、図４（ｄ）は、その突起部を備えた気孔剤が接触した場合に形成される連通部の断面形状を示す概念図である。
図４（ａ）、（ｂ）においては、例えば球状の気孔剤５ｄの場合には点でしか接触できないため、その連通部の断面の直径Ｌａは小さなものとなってしまう。一方、図４（ｃ）、（ｄ）に示すとおり、突起部７ａを有する気孔剤５ａにおいては、連通部の断面の一辺の長さは図中Ｌｂで示されるとおり大きなものとなる。従って、連通部の断面積を比較すれば、突起部を備える場合の方が、気孔率が同等であっても大きな透過率を示すことは明らかである。
なお、今回の図４（ａ）と（ｄ）に示される気孔剤５ｄ、５ａの母体部６ｄ、６ａの直径Ｄは同一である。
【００２６】
この図４（ａ）に示される気孔剤５ｄでは、（連通部断面積）／（母体部断面積）は１：１０〜１：５０程度であり、図４（ｂ）に示される気孔剤５ａでは、（連通部断面積）／（母体部断面積）は１：２〜１：１０程度である。
なお、本実施の形態に係る砥石における図中の気孔剤５ａの母体部６ａの直径Ｄは約１ｍｍ以上である。
【００２７】
次に、図５及び図６を参照しながら、本実施の形態に係る砥石について、透過率を測定する実験を実施したのでその結果について説明する。
図５は、図４（ａ）に示した従来の気孔剤を用いた従来の砥石に対して実施した透過率測定実験結果を示すグラフであり、図６は、図４（ｂ）に示した気孔剤を用いた本実施の形態に係る砥石に対して実施した透過率測定実験結果を示すグラフである。それぞれのグラフにおいて、横軸のPorosityは気孔率を意味しており、縦軸のCoefficient of permeabilityは透過率を意味している。
図５において、複数の粒度を備える砥材を用いて実施されているが、概ね気孔率が５０％から７０％程度の場合に、透過率が１．Ｅ−１０から１．Ｅ−８に分布している。
【００２８】
一方、図６において、本実施の形態においても複数の粒度を備える砥材によって実験を実施したが、透過率は同じく１．Ｅ−１０から１．Ｅ−８に分布しているものの、その程度の透過率を担保するための気孔率は、４０％程度のものであってもよい場合もある。なお、図５、６に記載された符号は、例えば「ＷＡ８０」であれば、ＷＡが酸化アルミニウム系の砥粒を意味し、８０は、その番数を示している。番数とは、長さ１インチにつき８０個の目のふるいを透過しない砥粒をいう。
図５と図６を比較すれば、全体的にグラフのプロット点が左に寄っていることがわかる。これは、同一の気孔率であっても、本実施の形態に係る砥石の方が優れた透過率を有していることを意味している。
前述のとおり、本実施の形態に係る砥石の突起部の連結によって、気孔間に連通部が形成され、それを流路として透過率が高まっているものと考えられる。
【００２９】
最後に図７を参照しながら、本発明の実施の形態に係る砥石の製造方法について説明する。図７は本実施の形態に係る砥石の製造方法の工程図である。図７において、ステップＳ１では、突起部を備えた気孔剤の種類と量の選定を行う。気孔剤の種類とは、母体部の形状やその寸法、さらに、母体部から設けられる突起部の形状や寸法を定めることを意味する。
また、気孔剤の量を選定することによって、気孔率を制御することができることから、その気孔剤の量を選定する。
次に、ステップＳ２においては、選定された気孔剤と砥粒と結合剤を混合する。混合しながらよく練り、さらに成形して、ステップＳ３で焼成する。
焼成によってステップＳ２で混合された気孔剤が蒸発し、そこに気孔が形成され砥石が製造される。
このような工程によって製造された砥石は、前述のように突起部同士の連結による連通部を備えるため、より気孔が連続して冷却材や潤滑剤の流路を形成しやすくなり、一定の気孔率であってもより高い透過率を有する砥石を製造することができる。
【産業上の利用可能性】
【００３０】
本発明に係る砥石とその製造方法は、多種多様の加工物の研削や切削に利用することが可能である。また、冷却能力に優れるため、高温となりやすい加工や高温となって焼けや損傷が起こるような被加工物を使用する際にも利用性が高い。
また、配勾制御が可能であるため、同じ気孔率を備えながら異なる透過率を備える砥石のラインナップを揃えることも可能である。
【図面の簡単な説明】
【００３１】
【図１】（ａ）は本実施の形態に係る砥石の平面とその一部を拡大して示す概念図であり、（ｂ）は（ａ）中符号Ａで示す方向からの矢視図である。
【図２】（ａ）、（ｂ）はそれぞれ気孔の形状が直方体状と球体状の場合において、気孔が連結して連通部を形成した状態を示す概念図である。
【図３】（ａ）〜（ｃ）は、その砥石に用いられる気孔剤の形状を模式化して示す概念図である。
【図４】（ａ）は突起部を有しない気孔剤が接触する状態を示す概念図であり、（ｂ）は、その気孔剤が接触した場合に形成される連通部の断面形状を示す概念図であり、（ｃ）は突起部を備えた気孔剤が接触する状態を示す概念図であり、（ｄ）は、その突起部を備えた気孔剤が接触した場合に形成される連通部の断面形状を示す概念図である。
【図５】図４（ａ）に示した従来の気孔剤を用いた従来の砥石に対して実施した透過率測定実験結果を示すグラフである。
【図６】図４（ｂ）に示した気孔剤を用いた本実施の形態に係る砥石に対して実施した透過率測定実験結果を示すグラフである。
【図７】本実施の形態に係る砥石の製造方法の工程図である。
【符号の説明】
【００３２】
１…砥石  ２…気孔  ３…砥粒  ４…結合剤  ５ａ〜５ｄ…気孔剤  ６ａ〜６ｄ…母体部  ７ａ〜７ｄ…突起部
【図１】
2005288637.tif 000003
【図２】
2005288637.tif 000004
【図３】
2005288637.tif 000005
【図４】
2005288637.tif 000006
【図５】
2005288637.tif 000007
【図６】
2005288637.tif 000008
【図７】
2005288637.tif 000009